СЛОИСТЫЕ БРОНЕПАНЕЛИ НА ОСНОВЕ ЦЕМЕНТА

1. Армированная волокнами цементная бронепанель, включающая:
цементное ядро, включающее сплошную фазу, получаемую в результате отверждения водной смеси, включающей:
25-45 вес.% неорганического цементного вяжущего при отсутствии кварцевой муки,
35-65 вес.% неорганического минерального наполнителя с размером частиц от около 150 до 450 мкм,
5-15 вес.% пуццоланового наполнителя со средним размером частиц менее чем или равным 50 мкм,
0,25-5,0 вес.% самовыравнивающего агента на основе поликарбоксилата и 6-12 вес.% воды, и
покрывающий слой, прикрепленный, по меньшей мере, к одной поверхности отвержденной сплошной фазы.
2. Панель по п.1, отличающаяся тем, что цементное ядро включает армирующее волокно в количестве от около 0,5 до 6,0% объема цементного ядра, равномерно распределенное в сплошной фазе перед отверждением сплошной фазы, при этом армирующее волокно выбирается из группы, включающей стекловолокна, металлические волокна, полимерные волокна и их смеси.
3. Панель по п.1, отличающаяся тем, что водная смесь включает алканоламин в количестве от около 0,005 вес.% до около 0,500 вес.% от веса цементного вяжущего и кислоту или кислую соль в количестве от около 0,10 вес.% до около 1,80 вес.% от общего веса цементного вяжущего и пуццоланового заполнителя.
4. Панель по п.1, отличающаяся тем, что прочность при сжатии через 1 день отверждения составляет менее чем около 2000-4000 psi, и прочность при сжатии нарастает до более чем 20000 psi после отверждения в течение 28 дней.
5. Панель по п.1, отличающаяся тем, что весовое соотношение пуццоланового наполнителя к неорганическому цементному вяжущему составляет от около 0,15:1,0 до около 0,20:1,0; весовое соотношение неорганического минерального наполнителя к общему весу неорганического цементного вяжущего и пуццоланового наполнителя составляет от около 0,90:1,0 до около 1,10:1,0; и весовое соотношение воды к общему весу сухих реактивных порошков неорганического цементного вяжущего и пуццоланового наполнителя в сплошной фазе меньше или равно до около 0,20:1,0.
6. Панель по п.1, отличающаяся тем, что размер частиц неорганического наполнителя составляет от около 250 мкм до около 350 мкм, а средний размер частиц пуццоланового наполнителя меньше чем около 0,1 мкм.
7. Панель по п.1, отличающаяся тем, что пуццолановым наполнителем является кремнеземная пыль, и неорганическим минеральным наполнителем является кварцевый песок.
8. Панель по п.1, отличающаяся тем, что покрывающим слоем является армированный стекловолокном полимер, содержащий от около 0,5% до около 6% стекловолокон в расчете на объем покрывающего слоя.
9. Панель по п.1, отличающаяся тем, что покрывающий слой наслаивают на поверхность ядра с использованием эпоксидного клея.
10. Панель по п.1, отличающаяся тем, что, по меньшей мере, один указанный покрывающий слой находится между противоположными поверхностями двух смежных слоев ядра.